(57)【要約】      （修正有）【課題】本発明の方法によって変換された合金を用いて製造される部品の品質を改善する。【解決手段】合金の重量％でチタンが過半を占める合金を変換する方法であって、この方法は、その合金でできたインゴット1を製造する工程と；インゴット1がβトランザス温度（Ｔβ）よりも明確に低い現在の温度である間にインゴット1から合金を塑性変形させることからなる、第１のタイプ（Ａ、Ｂ、Ｃ）の少なくとも第１と第２と第３の工程と；インゴット1がβトランザス温度（Ｔβ）よりも明確に低い現在の温度である間にインゴット1から合金を塑性変形させることからなる、第２のタイプ（Ａ’、Ｂ’）の少なくとも第１と第２の工程を含む。【選択図】図１
2016040410.tif 000002
【特許請求の範囲】
【請求項１】
合金の重量％でチタンが過半を占める合金であって、βトランザス温度を示し、その温度を超えるとα相合金構造からβ相合金構造への転移が観察される合金を変換する方法であって、
その合金でできたインゴット（1）を製造する工程と；
そのインゴットがβトランザス温度（Ｔβ）よりも明確に低い現在の温度である間にそのインゴットから合金を塑性変形させることからなる、第１のタイプ（Ａ、Ｂ、Ｃ）の少なくとも第１と第２と第３の工程と；
そのインゴットがβトランザス温度（Ｔβ）よりも明確に低い現在の温度である間にそのインゴットから合金を塑性変形させることからなる、第２のタイプ（Ａ’、Ｂ’）の少なくとも第１と第２の工程を含む方法において、この方法が、
第１と第２のタイプ（Ａ、Ａ’、Ｂ、Ｂ’、Ｃ）の工程を以下の順番で適用すること、すなわち
合金が第１の温度（Ｔ1）である間に第１のタイプ（Ａ）の第１工程を実施し；その後、
第２のタイプ（Ａ’）の第１工程を実施し；その後、
合金が第１の温度（Ｔ１）よりも明確に低い第２の温度（Ｔ２）である間に第１のタイプ（Ｂの第２工程を実施し；その後、
第２のタイプ（Ｂ’）の第２工程を実施し；その後、
合金が第２の温度（Ｔ２）よりも明確に低い第３の温度（Ｔ３）である間に第１のタイプ（Ｃ）の第３工程を実施することを特徴とする方法。
【請求項２】
前記第１の温度（Ｔ１）がβトランザス温度（Ｔβ）よりも少なくとも200℃、最大で300℃高く；
前記第２の温度（Ｔ２）がβトランザス温度（Ｔβ）よりも少なくとも100℃、最大で200℃高く；
前記第３の温度（Ｔ３）がβトランザス温度（Ｔβ）よりも少なくとも50℃、最大で150℃高い、請求項１に記載の合金変換方法。
【請求項３】
第２のタイプ（Ａ’、Ｂ’）の工程の間に実施される各塑性変形が、第２のタイプのその工程の前の第１のタイプの工程において合金に適用される変形の効果の少なくとも一部を逆転させる傾向がある、請求項１又は２に記載の合金変換方法。
【請求項４】
第１のタイプの工程の間に実施される塑性変形操作のそれぞれが、第１のタイプの全工程に共通する合金圧縮方向に合金を圧縮することによる変形の操作であり、第１のタイプの工程におけるこれら塑性変形操作のそれぞれは、合金の長さ（Ｌx）を短縮する効果を有する、請求項１〜３の少なくとも１項に記載の合金変換方法。
【請求項５】
第２のタイプの工程の間に実施される塑性変形操作のそれぞれが、第２のタイプの各工程で合金の長さ（Ｌx）が増大するような方向に圧縮することによって合金を変形させる操作である、請求項４に記載の合金変換方法。
【請求項６】
第１のタイプ（Ａ）の第１工程の間に実施される変形（Ｒ１）が、合金の長さ（Ｌx）を、第１のタイプ（Ａ）のこの第１工程を実施する前に測定したこの合金の長さ（Ｌx）の20％〜30％だけ短くすることができる、請求項５に記載の合金変換方法。
【請求項７】
第１のタイプ（Ｂ）の第２工程の間に実施される変形（Ｒ３）が、合金の長さ（Ｌx）を、第２のタイプ（Ａ’）の第１工程を実施した後かつ第１のタイプ（Ｂ）のこの第２工程を実施する前に測定したこの合金の長さ（Ｌx）の20％〜30％だけ短くすることができる、請求項６に記載の合金変換方法。
【請求項８】
第１のタイプ（Ｃ）の第３工程の間に実施される変形（Ｒ５）が、合金の長さ（Ｌx）を、第２のタイプ（Ｂ’）の第２工程を実施した後かつ第１のタイプ（Ｃ）のこの第３工程を実施する前に測定した合金の長さ（Ｌx）の15％〜20％だけ短くすることができる、請求項６又は７に記載の合金変換方法。
【請求項９】
第２のタイプ（Ａ’）の第１工程の間に実施される変形（Ｅ２）が、合金の長さ（Ｌx）を、第１のタイプ（Ａ）の第１工程を実施した後かつ第２のタイプ（Ａ’）のこの第１工程の間の長さ（Ｌx）の増大前に測定したこの合金の長さ（Ｌx）の20％〜30％だけ長くすることができる、請求項６〜８のいずれか１項に記載の合金変換方法。
【請求項１０】
第２のタイプ（Ｂ’）の第２工程の間に実施される変形（Ｅ４）が、合金の長さ（Ｌx）を、第１のタイプ（Ｂ）の第２工程を実施した後かつ第２のタイプ（Ｂ’）のこの第２工程の間の長さ（Ｌx）の増大前に測定したこの合金の長さ（Ｌx）の20％〜30％だけ長くすることができる、請求項９に記載の合金変換方法。
【請求項１１】
第１のタイプ（Ｃ）の第１工程の後に第２のタイプ（Ｃ’）の第３工程を実施する、請求項１〜１０のいずれか１項に記載の合金変換方法。
【請求項１２】
第１のタイプ（Ｂ）の第２工程の後かつ第２のタイプ（Ｃ’）の第３工程の前に、合金の横断面での切断工程を実施し、ビレットと呼ばれる棒の形態の２つの細長い部分を取得する、請求項１１に記載の合金変換方法。
【請求項１３】
第２のタイプの工程のそれぞれを、βトランザス温度（Ｔβ）−50℃から±15℃以内、好ましくは±5℃以内の第４の温度（Ｔ4）で実施する、請求項１〜１２のいずれか１項に記載の合金変換方法。
【請求項１４】
前記合金を、800℃から950℃の範囲に収まる、好ましくは900℃となるβトランザス温度（Ｔβ）を示すように選択する、請求項１〜１３のいずれか１項に記載の合金変換方法。
【請求項１５】
前記合金の選択が、
第１の合金（Ｔｉ  10-2-3）（重量％で、以下の元素
アルミニウム、Ａｌ    2.6％〜3.4％
炭素、Ｃ             ≦0.050％
水素、Ｈ             ≦0.015％
鉄、Ｆｅ              1.6％〜2.2％
窒素、Ｎ             ≦0.050％
酸素、Ｏ             ≦0.013％
チタン、Ｔｉ          83％〜86.8％
バナジウム、Ｖ       9.0〜11％を含む）、
第２のタイプの合金（Ｔｉ  5-5-5-3）（重量％で、以下の元素
鉄、Ｆｅ              0.5％〜1.5％
炭素、Ｃ             最大で0.1％
ケイ素、Ｓｉ          最大で0.15％
クロム、Ｃｒ          0.5％〜1.5％
モリブデン、Ｍｏ      4％〜5.5％
バナジウム、Ｖ       4％〜5.5％
窒素、Ｎ             最大で0.05％
チタン、Ｔｉ          79.4％〜86.3％
アルミニウム、Ａｌ    4.4％〜5.7％
ジルコニウム、Ｚｒ    最大で0.3％
酸素、Ｏ             最大で0.18％
水素、Ｈ             最大で0.15％
不純物              0.3％を含む）、
第３のタイプの合金（Ｔｉ  5-5-5-3-1）（重量％で、以下の元素
鉄、Ｆｅ              0.5％〜1.5％
炭素、Ｃ             最大で0.1％
ケイ素、Ｓｉ          最大で0.15％
クロム、Ｃｒ          0.5％〜1.5％
モリブデン、Ｍｏ      4％〜5.5％
バナジウム、Ｖ       4％〜5.5％
窒素、Ｎ             最大で0.05％
チタン、Ｔｉ          79.4％〜86.3％
アルミニウム、Ａｌ    4.4％〜5.7％
ジルコニウム、Ｚｒ    1％
酸素、Ｏ             最大で0.18％
水素、Ｈ             最大で0.15％
不純物              0.3％を含む）、
第４のタイプの合金（Ｔｉ18）（重量％で、以下の元素
アルミニウム、Ａｌ    5.3％〜5.7％
バナジウム、Ｖ       4.8％〜5.2％
鉄、Ｆｅ              0.7％〜0.9％
モリブデン、Ｍｏ      4.6％〜5.3％
クロム、Ｃｒ          2.0％〜2.5％
酸素、Ｏ             0.12％〜0.16％を含み、
残部が少なくともチタンと不純物である）、
第５の合金（重量％で、以下の元素
チタン、Ｔｉ          少なくとも84％
アルミニウム、Ａｌ    4％〜7.5％
酸素、Ｏ             少なくとも0.1％
炭素、Ｃ             少なくとも0.01％と、
バナジウム、モリブデン、クロム、鉄から選択した少なくとも１種類の元素を含み、少なくとも0.1重量％のハフニウムとジルコニウムも追加して含む）からなされる、請求項１〜１４のいずれか１項に記載の合金変換方法。
【請求項１６】
請求項１〜１５のいずれか１項に記載の合金変換方法に従って変換された合金から製造された航空機着陸装置、例えばロッド、脚支柱、トラック。
【発明の詳細な説明】
【技術分野】
【０００１】
本発明は、チタンが過半を占める合金を変換する方法に関する。
【０００２】
より具体的には、本発明は、合金の重量％でチタンが過半を占める合金（ただしこの合金はβトランザス温度を示し、その温度を超えるとα相合金構造からβ相合金構造への転移が観察される）を変換する方法に関するものであり、この方法は、
その合金でできたインゴットを製造する工程と；
前記インゴットがβトランザス温度よりも明確に高い現在の温度である間にそのインゴットから合金を塑性変形させることからなる、第１のタイプの少なくとも第１と第２と第３の工程と；
前記インゴットがβトランザス温度よりも明確に低い現在の温度である間にそのインゴットから合金を塑性変形させることからなる、第２のタイプの少なくとも第１と第２の工程を含んでいる。
【背景技術】
【０００３】
チタン合金は、合金の重量％でチタンが過半を占めており、特に合金の少なくとも60重量％がチタンからなる。
【０００４】
同じ合金から得られる単一バッチの部品に属する部品は機械的強度が一様ではないことが見いだされている。
【０００５】
製造では、品質上の理由により、同じチタン合金から得られる似た部品は一様な機械的強度を示すことが望ましい。
【発明の概要】
【発明が解決しようとする課題】
【０００６】
本発明の１つの目的は、合金の重量％でチタンが過半を占める合金を変換する方法を提供することであり、この方法は、本発明の方法によって変換された合金を用いて製造される部品の品質を改善しようとする。
【課題を解決するための手段】
【０００７】
その目的のため、本発明により、合金を変換する方法として、合金の重量％でチタンが過半を占める合金（ただしこの合金はβトランザス温度を示し、その温度を超えるとα相合金構造からβ相合金構造への転移が観察される）を変換する方法が提供され、この方法は、
その合金でできたインゴットを製造する工程と；
前記インゴットがβトランザス温度Tβよりも明確に高い現在の温度である間にそのインゴットから合金を塑性変形させることからなる、第１のタイプＡ、Ｂ、Ｃの少なくとも第１と第２と第３の工程と；
前記インゴットがβトランザス温度Ｔβよりも明確に低い現在の温度である間にそのインゴットから合金を塑性変形させることからなる、第２のタイプＡ’、Ｂ’の少なくとも第１と第２の工程を含んでいる。
【０００８】
本発明の変換方法は、本質的に、第１のタイプＡ、Ｂ、Ｃと第２のタイプＡ’、Ｂ’の工程を以下の順番で適用すること、すなわち
合金が第１の温度Ｔ１である間に第１のタイプＡの第１工程を実施し；その後、
第２のタイプＡ’の第１工程を実施し；その後、
合金が第１の温度Ｔ１よりも明確に低い第２の温度Ｔ２である間に第１のタイプＢの第２工程を実施し；その後、
第２のタイプＢ’の第２工程を実施し；その後、
合金が第２の温度Ｔ２よりも明確に低い第３の温度Ｔ３である間に第１のタイプＣの第３工程を実施することを特徴とする。
【０００９】
本発明を理解する上で、βトランザス温度Ｔβとは、その温度を超えると合金の構造の少なくとも一部でα相からβ相の合金構造への転移が観察される温度である。
【００１０】
α相の合金部分は、稠密六方晶ミクロ組織を示す。
【００１１】
β相の合金部分は、体心立方晶ミクロ組織を示す。
【００１２】
そのためβトランザス温度よりも高温になると、稠密六方晶であった合金部分は変換されて体心立方晶の合金部分となることがわかる。本発明の方法における一連の工程は、合金の熱処理と可塑的な機械的変形操作の組み合わせである。この処理と操作は、合金を構成する結晶／粒子のサイズを徐々により一様にすることによって合金の内部ミクロ組織がより一様になるようなやり方で実施される。
【００１３】
そのため、本発明の方法によって変換されたチタン合金から製造された同じバッチの部品に属する部品は、ミクロ組織の観点と、合金に含まれるβ相粒子のサイズ分布の観点と、化学的組成の観点からして、より一様に製造されているという特徴を示す（本発明の方法によって変換された合金中には、化学種が、本発明の方法のさまざまな工程を実施する前のインゴットにおけるよりもうまく分布している）。
【００１４】
そのためバッチの部品の全体的品質が改善される。なぜならそれら部品を構成する合金は、そのバッチの部品間で一様であるという特徴を示すからである。
【００１５】
数（メトリック）トンの重量があるインゴット（インゴットは、典型的には３〜７トンの重量があり、高さが２メートル（m）超である）を形成するとき、インゴットは層化することが観察され、その結果として、インゴットの底部と中央部は、インゴットの頂部に見られる結晶の平均長と平均断面積よりもはるかに大きな平均長と平均断面積を持つ細長い結晶となる。
【００１６】
第１のタイプＡの第１工程は、βトランザス温度よりも高い第１の温度Ｔ１で実施する。この第１の温度Ｔ１は、α相である合金の結晶構造の少なくとも一部をβ相の結晶構造へと変換するのに役立つ。β相にある大きな合金粒子の機械的変形／塑性変形により、β相のそれら大きな粒子が壊れるため、再結晶してやはりβ相のより小さな粒子となる。こうすることでインゴットの合金は、合金中に存在するα相とβ相の性質とβ粒子のサイズに関してより一様になる。
【００１７】
合金を機械的に塑性変形させている間も材料中に存在するα相とβ相の性質を保持するため、βトランザス温度よりも低温で、特に温度Ｔ４で実施する第２のタイプＡ’の第１工程は、合金内とβ相粒子の周囲に内部機械的応力を発生／蓄積させるのに役立つ。
【００１８】
第１のタイプＢの第２工程である次の工程の間、合金の温度をβトランザス温度よりも高くし、第１の温度Ｔ１よりも明確に低い第２の温度Ｔ２に到達させる。この工程Ｂにおいて、第２のタイプＡ’の第１工程の間にβ相粒子の周囲に蓄積した機械的応力が、より大きなサイズであってより大きな応力を受けるβ粒子の破壊／転位を再度生じさせる。これら転位の効果は、合金の最大のβ粒子が再結晶化するのを促進することである。第１のタイプＢのこの第２工程は再結晶化工程であり、より大きな粒子の中、またはミクロ組織の主要部に対する向きがより悪い粒子の中に転位を蓄積することにより、β粒子のサイズの最初の一様化を準備するのに役立つ。
【００１９】
第２のタイプＢ’の第２工程である次の工程の間、合金の温度を再度下げて、合金の温度がβトランザス温度Ｔβよりも低い現在の温度Ｔ４となるようにし、合金をもう一度塑性変形させて、合金内とβ相粒子の周囲に新たな機械的応力を発生させる。
【００２０】
この工程Ｂ’は、βトランザス温度よりも低温で実施されるため、合金中に存在する粒子のα相とβ相は保持され、機械的応力だけが、ミクロ組織に対して一様性が最も悪いβ粒子の周囲に発生する。
【００２１】
第１のタイプＣ第３工程である次の工程の間、合金の温度を再度上げて、合金の温度を、βトランザス温度Ｔβよりも高いが、第１のタイプＢの第２工程で到達した第２の温度Ｔ２よりは明確に低い現在の温度（第３の温度Ｔ３と呼ぶ）となるようにする。第１のタイプＣのこの第３工程において、第２のタイプＢ’の第２工程の間にβ粒子の周囲に蓄積した機械的応力が、サイズが最大であって最大の応力を受けるβ粒子の破壊／転位を再度引き起こす。これらの新しい転位の効果は、大半の転位を含むβ粒子の再結晶化を促進し続ける。したがって合金は再度、より一様にされる。
【００２２】
第１のタイプの第１と第２と第３の工程が徐々により低い温度で実施されるが、それでもβトランザス温度よりも高いままであるという事実により、徐々により細かい転位を生成させることが可能になり、β相合金の最も一様性が悪い粒子の析出が促進される。本発明の変換方法のこれら全工程が、合金中のα相粒子とβ相粒子のサイズ分布とこれら個々の粒子のサイズに関し、合金の結晶構造を一様にするのに寄与する。
【００２３】
このようにして変換された合金は、より一様であるという機械的特徴を示すため、この合金から得られる金属部品で想定される方向に応じ、より一様にするという特徴が可能になる。
【００２４】
本発明の方法の好ましい一実施態様では、
第１の温度Ｔ１が、βトランザス温度Ｔβよりも少なくとも200℃、最大で300℃高いこと；
第２の温度Ｔ２が、βトランザス温度Ｔβよりも少なくとも100℃、最大で200℃高いこと；
第３の温度Ｔ３が、βトランザス温度Ｔβよりも少なくとも50℃、最大で150℃高いことが保証される。
【００２５】
最初に、βトランザス温度Ｔβと第１のタイプＡ、Ｂ、Ｃの第１、第２、第３の工程で順番に用いる温度Ｔ１、Ｔ２、Ｔ３の間の差を徐々に小さくする一方で；
βトランザス温度Ｔβよりも高い制限温度Ｔlimを超えないようにすることで；
近傍のβ相粒子が再結合して単一の大きなβ相粒子になるというリスクを回避することが可能になる。単一の大きなβ相粒子になると、合金をより一様にするという求める効果に反することになろう。
【００２６】
上記の実施態様の任意のものと組み合わせた本発明の好ましい一実施態様では、第２のタイプＡ’、Ｂ’、Ｃ’の工程の間に実施される各塑性変形が、第２のタイプのこの工程の直前の第１のタイプの工程の間に合金に適用される変形の効果の少なくとも一部を逆転させる傾向を持つことを保証する。
【００２７】
変形の効果を逆転させることにより、合金に適用される変形の少なくとも１つが逆転されることを理解されたい。例えば合金でできたビレットの長さが第１の変形操作によって短くなるならば、第１の変形操作の効果を逆転させる変形操作を実施してビレットの長さを増大させる必要がある。
【００２８】
第２のタイプＡ’、Ｂ’、Ｃ’の工程において、それに先立つ第１のタイプＡ、Ｂ、Ｃいずれかの工程の間に適用された変形の効果を逆転させることは、第１のタイプのその後の工程の間に与えることのできる変形の能力を増大させるのに役立つ。第１のタイプの工程の間に実施された変形の効果の少なくとも一部を逆転させるために変形が実施されなかったとすれば、第１のタイプの次の工程の間に合金を変形させる能力は、はるかに制限されることになろう。第１のタイプＡ、Ｂ、Ｃの２つの連続した工程の間に実施される変形操作は蓄積されてゆくことになり、合金の完全な局所的破壊を引き起こすことになろう。
【００２９】
そのため変形の効果を逆転させることにより、第１のタイプの工程の間に実施する多数の変形操作に伴う好ましくない効果を少なくすることが可能になる。
【００３０】
好ましい一実施態様では、第１のタイプの工程の間に実施する塑性変形操作のそれぞれは、第１のタイプの全工程に共通する合金圧縮方向に合金を圧縮することによる変形の操作であり、第１のタイプの工程におけるこれら塑性変形のそれぞれは、合金の長さＬxを短くする効果を有する。
【００３１】
合金の長さＬxは、変形を受ける合金または合金ブロックの最長サイズである。合金がインゴットの形態であるかビレットの形態であるかに関係なく、合金のこの長さＬxは、常に、合金で測定できる最長サイズであるため、この長さＬxは、合金に新たな変形工程を適用する前に測定される合金の実効長である。
【００３２】
したがって第１のタイプの工程の間に、合金は、実効最大サイズＬxが短くなることによって稠密になる傾向がある。Ｔβよりも高い温度で実施されるこのタイプの変形により、合金は、合金を引き伸ばそうとする変形を受ける場合よりも弱くなる。
【００３３】
第２のタイプＡ’、Ｂ’、Ｃ’の工程の間に実施される各塑性変形操作は、合金の長さＬxが第２のタイプの各工程において増大するような方向への圧縮によって合金を変形させる操作であることが好ましい。
【００３４】
典型的には、第２のタイプの工程の間に実施される塑性変形操作は、第１のタイプの全工程に共通する合金圧縮方向に対して垂直な圧縮方向に合金を圧縮することによって得られる。
【００３５】
本発明の他の特徴と利点は、非限定的な例として図面を参照して与える以下の説明から明らかになる。
【図面の簡単な説明】
【００３６】
【図１】本発明の方法を示す。
【発明を実施するための形態】
【００３７】
本発明の目的は、元々はインゴットの形態であるチタン合金を変換することであり、この変換方法は、合金のミクロ組織をより一様にするのに役立つ。
【００３８】
本発明の変換方法によって変換される合金は、１つ以上のビレットの形態である。このようにビレットの形態で入手した合金は、次に、順番に、
鍛造により最終部品（ロッドやトラックなどの着陸装置の大きな部品であることが好ましい）に必要とされる特定の形にされ；次いで
加工されて鍛造時に存在していた合金の一部が除去され；次いで場合によっては
溶液熱処理され、水または空気の中で焼き入れされ；次いで
熱時効によって硬化される。このようにして時効された合金は、β粒子の間に主にα相合金のノジュールが含まれるとともに、β粒子の内側に二次的αが析出した擬β合金になる。
【００３９】
本発明は主に本発明の変換方法に関係しているとはいえ、本発明の変換方法に従って変換された合金から製造される航空機着陸装置の部品（ロッド、トラック、脚支柱など）や、着陸装置と同等なサイズ（１ｍ超）の任意の部品を製造する方法にも関する。
【００４０】
製造方法には、本発明の合金変換方法に加え、大きなサイズのほぼ完成した着陸装置部品（着陸装置のロッド、トラック、スラットなど）を得るためのそれに続く鍛造、加工、時効という上記の工程が含まれる。
【００４１】
本発明の変換方法についての説明を続ける。
【００４２】
本発明の変換方法の第１工程は、合金の重量％でチタンが過半を占める合金を製造することからなる。この合金は、βトランザス温度Ｔβが800℃〜950℃の範囲、好ましくは900℃となるように選択する。
【００４３】
より具体的には、合金の選択は、以下の合金のグループからなされる。
【００４４】
第１の合金（Ｔｉ  10-2-3）（重量％で、以下の元素
アルミニウム、Ａｌ    2.6％〜3.4％
炭素、Ｃ             ≦0.050％
水素、Ｈ             ≦0.015％
鉄、Ｆｅ              1.6％〜2.2％
窒素、Ｎ             ≦0.050％
酸素、Ｏ             ≦0.013％
チタン、Ｔｉ          83％〜86.8％
バナジウム、Ｖ       9.0〜11％を含む）、
【００４５】
第２のタイプの合金（Ｔｉ  5-5-5-3）（重量％で、以下の元素
鉄、Ｆｅ              0.5％〜1.5％
炭素、Ｃ             最大で0.1％
ケイ素、Ｓｉ          最大で0.15％
クロム、Ｃｒ          0.5％〜1.5％
モリブデン、Ｍｏ      4％〜5.5％
バナジウム、Ｖ        4％〜5.5％
窒素、Ｎ            最大で0.05％
チタン、Ｔｉ          79.4％〜86.3％
アルミニウム、Ａｌ    4.4％〜5.7％
ジルコニウム、Ｚｒ    最大で0.3％
酸素、Ｏ             最大で0.18％
水素、Ｈ             最大で0.15％
不純物              0.3％を含む）、
【００４６】
第３のタイプの合金（Ｔｉ  5-5-5-3-1）（重量％で、以下の元素
鉄、Ｆｅ              0.5％〜1.5％
炭素、Ｃ             最大で0.1％
ケイ素、Ｓｉ          最大で0.15％
クロム、Ｃｒ          0.5％〜1.5％
モリブデン、Ｍｏ      4％〜5.5％
バナジウム、Ｖ       4％〜5.5％
窒素、Ｎ             最大で0.05％
チタン、Ｔｉ          79.4％〜86.3％
アルミニウム、Ａｌ    4.4％〜5.7％
ジルコニウム、Ｚｒ    1％
酸素、Ｏ             最大で0.18％
水素、Ｈ             最大で0.15％
不純物              0.3％を含む）、
【００４７】
特許文献GB 2 470 613 Aに記載されている第４のタイプの合金（Ｔｉ18）（重量％で、以下の元素
アルミニウム、Ａｌ    5.3％〜5.7％
バナジウム、Ｖ       4.8％〜5.2％
鉄、Ｆｅ              0.7％〜0.9％
モリブデン、Ｍｏ      4.6％〜5.3％
クロム、Ｃｒ          2.0％〜2.5％
酸素、Ｏ             0.12％〜0.16％を含み、
残部が少なくともチタンと不純物である）、
【００４８】
第５の合金（重量％で、以下の元素
チタン、Ｔｉ          少なくとも84％
アルミニウム、Ａｌ    4％〜7.5％
酸素、Ｏ             少なくとも0.1％
炭素、Ｃ             少なくとも0.01％と、
バナジウム、モリブデン、クロム、鉄から選択した少なくとも１種類の元素を含み、少なくとも0.1重量％のハフニウムとジルコニウムも追加して含む）
【００４９】
本発明の方法を利用して変換するのに第５の合金が特に適している。なぜなら第５の合金は、βトランザス温度Ｔβが800℃〜950℃の範囲にあるから、より具体的にはβトランザス温度Ｔβ＝900℃だからである。
【００５０】
より具体的には、この第５の合金は、重量％で、少なくとも84％のチタンと、少なくとも以下の元素
アルミニウム、Ａｌ    4.0％〜7.5％
バナジウム、Ｖ       3.5％〜5.5％
モリブデン、Ｍｏ      4.5％〜7.5％
クロム、Ｃｒ          1.8％〜3.6％
鉄、Ｆｅ              0.2％〜0.5％
ハフニウム、Ｈｆ      0.1％〜1.1％
酸素、Ｏ              0.1％〜0.3％
炭素、Ｃ              0.01％〜0.2％
を含んでいる。
【００５１】
これらチタン合金のそれぞれは、独自のβトランザス温度Ｔβを示す。
【００５２】
典型的には、好ましい第５の合金の温度は、Ｔβ＝900℃である。
【００５３】
上述のように、βトランザス温度は、その温度を超えるとα相合金構造からβ相構造への転移が観察される温度である。
【００５４】
このようにして製造された合金は鋳造されてその合金のインゴット１を形成する。
【００５５】
図１からわかるように、本発明の変換方法は、
インゴットがβトランザス温度Ｔβよりも明確に高く、制限温度Ｔlim＝Ｔβ＋300℃よりも低い現在の温度にある間にそのインゴットから合金を塑性変形させることからなる、第１のタイプＡ、Ｂ、Ｃの少なくとも第１と第２と第３の工程と；
前記インゴットがβトランザス温度Ｔβよりも明確に低い現在の温度にある間にそのインゴットから合金を塑性変形させることからなる、第２のタイプＡ’、Ｂ’の少なくとも第１と第２工程を含んでいる。
【００５６】
この実施例では、方法は、第２のタイプＣ’の第３工程を含んでいる。
【００５７】
第１のタイプＡ、Ｂ、Ｃと第２のタイプＡ’、Ｂ’のこれら工程は、合金の所定の一部のために以下の順番で実施され、この順番は、
合金が第１の温度Ｔ１である間に第１のタイプＡの第1工程を実施し；次いで
合金が、第４の温度と呼ぶ温度Ｔ４である間に第２のタイプＡ’の第１工程を実施し；次いで
合金が、第１の温度Ｔ１よりも明確に低い第２の温度Ｔ２である間に第２のタイプＢの第２工程を実施し；次いで
合金がＴ４である間に第２のタイプＢ’の第２工程を実施し；次いで
合金が、第２の温度Ｔ２よりも明確に低い第３の温度Ｔ３である間に第１のタイプＣの第３工程を実施し；次いで
合金がＴ４である間に第２のタイプＣ’の第３工程を実施することからなる。
【００５８】
典型的には、Ｔ１は、（Ｔβ＋200℃）＜Ｔ１＜（Ｔβ＋300℃）によって定義され；Ｔ２は、Ｔ２＜Ｔ１かつ（Ｔβ＋100℃）＜Ｔ２＜（Ｔβ＋200℃）によって定義され；Ｔ３は、Ｔ３＜Ｔ２＜Ｔ１かつ（Ｔβ＋50℃）＜Ｔ３＜（Ｔβ＋150℃）によって定義され；Ｔ４は、第２のタイプの工程それぞれの間に用いられる第４の温度であり、（Ｔβ−65℃）＜Ｔ４＜（Ｔβ−35℃）または（Ｔβ−55℃）＜Ｔ４＜（Ｔβ−45℃）によって定義される（後者が好ましい）。言い換えるならば、第２のタイプの工程それぞれは、βトランザス温度Ｔβ−50℃から±15℃の範囲内、好ましくは±5℃の範囲内にある第４の温度Ｔ４で実施される。図１では、Ｔβ＝800℃、Ｔ１＝1100℃、Ｔ２＝1000℃、Ｔ３＝90℃、Ｔ４＝750℃である。
【００５９】
これらの温度Ｔ１、Ｔ２、Ｔ３、Ｔ４は、特定の温度から±15℃の範囲内、好ましくは±5℃の範囲内である場合に満たされる。選択した第４の温度Ｔ４により、β粒子の周囲に過剰な応力を蓄積させることなく、合金中に存在するα相とβ相を保持することが可能になる。
【００６０】
第２のタイプＡ’、Ｂ’、Ｃ’のこれら工程が実施される温度は同じであると説明したが、その温度を互いに異なるようにすることが可能である。
【００６１】
第１のタイプＡの第１工程の前に、合金でできたインゴット１は、その合金の主軸Ｘ−Ｘを規定する実効長Ｌxを有する。
【００６２】
第１のタイプＡ、Ｂ、Ｃの全工程において、合金を圧縮する方向は、合金のこの主軸に平行な方向、より具体的にはインゴットのこの長さに平行な方向を向いている。
【００６３】
第２のタイプＡ’、Ｂ’、Ｃ’の工程において合金を圧縮する方向は、合金の長さに対して垂直、すなわち主軸Ｘ−Ｘに対して垂直である。
【００６４】
典型的には、第１のタイプＡ、Ｂ、Ｃの工程において実施する圧縮は、インゴットをプレスの顎部の間に配置し、それらの顎部を互いにインゴットの長さに平行な方向に移動させることによって実施される。
【００６５】
典型的には、第２のタイプＡ’、Ｂ’、Ｃ’の工程において実施される圧縮は、互いに向かい合って配置された必要に応じて整形されたツールの間で合金を平坦にして合金の断面積を小さくし、そのことによって合金の長さを徐々に長くすることによって実現される。第１のタイプＡの第１工程の間に実施される変形は、合金の長さＬxを、第１のタイプＡのこの第１工程を実施する前に測定した合金の長さＬxの20％〜30％だけ短くする少なくとも１つの圧縮成形操作Ｒを含んでいる。
【００６６】
第１のタイプＢの第２工程の間に実施される変形も、合金の長さＬxを、第２のタイプＡ’の第１工程を実施した後かつ第１のタイプＢの第２工程を実施する前に測定した合金の長さＬxの20％〜30％だけ短くする圧縮成形操作Ｒを含んでいる。
【００６７】
第１のタイプＣの第３工程の間に実施される変形も、合金の長さＬxを、第２のタイプＢ’の第２工程を実施した後かつ第１のタイプＣの第３工程を実施する前に測定した合金の長さＬxの15％〜20％だけ短くする圧縮成形操作Ｒを含んでいる。
【００６８】
圧縮成形操作Ｒは、合金を長さＬxに沿って、すなわち合金の軸Ｘ−Ｘに沿って圧縮する操作である。
【００６９】
第２のタイプＡ’の第１工程の間に実施される変形Ｅ１は、合金の長さＬxを、第１のタイプＡの第１工程を実施した後かつ第２のタイプＡ’の第１工程の間に長さＬxを増大させる前に測定した合金の長さＬxの20％〜30％だけ増大させるために実施される。
【００７０】
第２のタイプＢ’の第２工程の間に実施される変形Ｅ４により、合金の長さＬxを、第１のタイプＢの第２工程を実施した後かつ第２のタイプＢ’のこの第２工程の間に長さＬxを増大させる前に測定した合金の長さＬxの20％〜30％だけ増大させることができる。
【００７１】
第１のタイプＣの第３工程の後、第２のタイプＣ’の第３工程を実施し、合金に、鍛造部品を得るためのその後の鍛造に適した形とサイズを与える。
【００７２】
第２のタイプＣ’のこの第３工程により、合金の長さＬxを、第１のタイプＣの第３工程を実施した後かつ第２のタイプＣ’の第３工程の間に長さＬxを増大させる前に測定した合金の長さＬxの少なくとも30％だけ増大させることができる。
【００７３】
第１のタイプＢの第２工程の後かつ第２のタイプＣ’の第３工程の前に、好ましくは工程Ｂ’と工程Ｃの間に、合金を横断面で切断し、ビレット１’、１”と呼ばれる棒の形態の２つの細長い部品を得る工程Ｘを実施することに注意されたい。
【００７４】
理想的には、これらの部品／ビレット１’、１”は、形が同じである。航空機着陸装置の大きな部品を形成することになるビレットの形は、実質的に正確な円筒形であり、長さは2m〜3mの範囲、直径は0.4m〜0.5mの範囲にある。
【００７５】
第１のタイプＡの第１工程を実施する前には、合金インゴットは、元々正確な円筒形であり、長さは3m〜5mの範囲、直径は0.6m〜1.2mの範囲にある。
【００７６】
２つのビレット１’、１”の体積は、インゴットの体積よりも小さい。これは、本発明の合金変換方法のさまざまな工程の間に合金の一部が失われたことを意味する。
【００７７】
本実施例では、
工程Ａにおいて、圧縮成形操作Ｒ１を実施した後、伸長操作Ｅ１を実施し；
工程Ａ’において、圧縮成形操作Ｒ２を実施した後、伸長操作Ｅ２を実施し；
工程Ｂにおいて、圧縮成形操作Ｒ３を実施した後、伸長操作Ｅ３を実施し；
工程Ｂ’において、圧縮成形操作Ｒ４を実施した後、伸長操作Ｅ４を実施し；
工程Ｃにおいて、圧縮成形操作Ｒ５を実施した後、伸長操作Ｅ５を実施し；
工程Ｃ’において、圧縮成形操作Ｒ６を実施した後、伸長操作Ｅ６を実施し、鍛造可能な最終的なビレット１’を製造する。
【００７８】
これら伸長操作Ｅ１、Ｅ２、Ｅ３、Ｅ４、Ｅ５、Ｅ６は、牽引ではなくて合金を横方向に圧縮することによって得られた合金の実効長Ｌxを長くする操作である。
【００７９】
この方法の終了時のビレット１’は、変換された合金でできており、その内部では、ミクロ組織が、少なくともβ相粒子のサイズと合金内のこれらの粒子の分布に関し、この方法の工程Ａを実施する前に観察されるミクロ組織と比べてより一様にされている。
【００８０】
本発明の方法を、第１のタイプの３つの工程と第２のタイプの３つの工程を持つものとして説明したが、第１のタイプの工程の数をより多くするとともに、第２のタイプの工程をより多くすることもできることを理解されたい。
【００８１】
実施する第２のタイプの工程の数がいくつであれ、第１のタイプの２つの連続した工程の間に第２のタイプの少なくとも１つの工程が確実に実施されることが好ましい。
【図１】
2016040410.tif 000003
【外国語明細書】
2016040410000001.pdf